(57)【特許請求の範囲】
【請求項１】
ガラス基板に結晶性の膜が形成された膜付きガラス基板の製造方法であって、
前記ガラス基板に非晶質層を形成する非晶質層形成工程と、
加熱することにより前記非晶質層に結晶を析出させる加熱工程と、を含み、
前記加熱工程において、前記ガラス基板に張力を付与することを特徴とする膜付きガラス基板の製造方法。
【請求項２】
前記加熱工程において、２５０℃以上の温度で加熱することを特徴とする請求項１に記載の膜付きガラス基板の製造方法。
【請求項３】
前記加熱工程において、加熱された加熱体に前記ガラス基板または前記非晶質層を接触させて前記非晶質層を加熱することを特徴とする請求項１または２に記載の膜付きガラス基板の製造方法。
【請求項４】
前記ガラス基板は、厚みが１０〜５００μｍであることを特徴とする請求項１〜３のいずれか一項に記載の膜付きガラス基板の製造方法。
【請求項５】
前記膜は、透明導電膜であることを特徴とする請求項１〜４のいずれか一項に記載の膜付きガラス基板の製造方法。
【請求項６】
前記非晶質層形成工程は、真空蒸着、プラズマＣＶＤ、スパッタリング、スプレーコーティング、スピンコートコーティング、またはスクリーン印刷により行われることを特徴とする請求項１〜５のいずれか一項に記載の膜付きガラス基板の製造方法。
【発明の詳細な説明】
【技術分野】
【０００１】
本発明は、ガラス基板に結晶性の膜が形成された膜付きガラス基板の製造方法に関する。
【背景技術】
【０００２】
従来より、ＩＴＯ（スズドープ酸化インジウム）、ＦＴＯ（フッ素ドープ酸化スズ）、ＡＴＯ（アンチモンドープ酸化スズ）等の透明導電膜が形成された膜付きガラス基板は、液晶表示デバイス、有機ＥＬ表示デバイス等の表示デバイス、有機ＥＬ照明機器、太陽電池等の用途として使用されている。
【０００３】
近年では、液晶・有機ＥＬ表示デバイス、有機ＥＬ照明機器が普及し、太陽電池への注目が高まっている。そのため、膜付きガラス基板の需要が高まっている。これらの軽量化を図るために、これらの用途に用いられる膜付きガラス基板の厚みは、年々小さくなってきている。
【０００４】
特許文献１には、絶縁基板上に、基板温度を０〜１００℃に保ち、Ｘ線回折的に非晶質のＩＴＯ薄膜、または微結晶からなる非晶質に近いＩＴＯ薄膜を作製し、その後、減圧下または非酸化性雰囲気下１００〜５００℃ でアニールし平板状に結晶成長させ、その後、酸化性雰囲気１００〜５００℃でアニールして、表面高低差を１μｍ平方の範囲で１ｎｍ〜１０ｎｍ、表面の仕事関数を５．１〜６．０ｅＶにする透明導電膜の製造方法が開示されている。
【先行技術文献】
【特許文献】
【０００５】
【特許文献１】特開２００４−３４２６１８号公報
【発明の概要】
【発明が解決しようとする課題】
【０００６】
しかしながら、特許文献１に記載の製造方法において、基板の厚さが５００μｍ以下と薄くなると、成膜された絶縁基板を高温でアニールすると、絶縁基板が反る場合がある。反った絶縁ガラス基板は、表示デバイスとして使用できない場合がある。また、反った絶縁ガラス基板を用いた太陽電池の発熱効率は、反りの無い絶縁ガラス基板を用いた太陽電池と比較して低い。そのため、反りの小さい膜付きガラス基板が求められている。
【０００７】
本発明は、上記事情に鑑みなされたものであり、ガラス基板を加熱して非晶質層を結晶化させる時に、ガラス基板に反りが発生しにくく均一な膜質の膜付きガラス基板の製造方法を提供することを目的とする。
【課題を解決するための手段】
【０００８】
本発明の膜付きガラス基板の製造方法は、ガラス基板に結晶性の膜が形成された膜付きガラス基板の製造方法であって、前記ガラス基板に非晶質層を形成する非晶質層形成工程と、加熱することにより前記非晶質層に結晶を析出させる加熱工程と、を含み、前記加熱工程において、前記ガラス基板に張力を付与することを特徴とする。
【０００９】
一般にガラス基板は、支持基板上に載置され加熱されるが、この場合、ガラス基板の厚みが小さいと、加熱の不均一さにより変形（反り）が発生することがある。これは、ガラス基板の昇温速度や冷却速度の違いが原因で発生するものと思われる。しかしながら、加熱工程において、ガラス基板に張力を付与すると、ガラス基板の昇温速度や冷却速度の違いがあったとしても、張力により変形（反り）を抑制できる。
【００１０】
また、本発明の膜付きガラス基板の製造方法は、前記加熱工程において、２５０℃以上の温度で加熱することが好ましい。
【００１１】
例えば、膜がＩＴＯ膜の場合、加熱工程において、２５０℃以上の温度で加熱することにより、２５０℃未満の温度で加熱した場合と比較して、迅速に非晶質層に結晶を析出させることができ、膜付きガラス基板の製造効率を向上させることが可能となる。
【００１２】
また、本発明の膜付きガラス基板の製造方法は、前記加熱工程において、加熱された加熱体に前記ガラス基板または前記非晶質層を接触させて前記非晶質層を加熱することが好ましい。
【００１３】
この構成であれば、加熱体にガラス基板または非晶質層を直接接触させて、非晶質層を加熱できるため、非晶質層を急速加熱することができる。
【００１４】
また、本発明の膜付きガラス基板の製造方法は、前記ガラス基板は、厚みが１０〜５００μｍであることが好ましい。
【００１５】
この構成であれば、軽量な膜付きガラス基板が得られる。よって、表示デバイス、有機ＥＬ照明機器、太陽電池等の軽量化を図ることが可能となる。
【００１６】
また、本発明の膜付きガラス基板の製造方法は、前記膜は、透明導電膜であることが好ましい。
【００１７】
この構成であれば、表示デバイス、有機ＥＬ照明機器、太陽電池等の用途に好適な膜付きガラス基板を得ることができる。
【００１８】
また、本発明の膜付きガラス基板の製造方法は、前記非晶質層形成工程は、真空蒸着、プラズマＣＶＤまたはスパッタリング等のドライプロセスまたは、スプレーコーティング、スピンコートコーティング、スクリーン印刷等のウェットプロセスで行われることが好ましい。
【００１９】
真空蒸着、プラズマＣＶＤ、スパッタリング、スプレーコーティング、スピンコートコーティング、またはスクリーン印刷により非晶質層を形成する場合、形成温度を低くできる。
【発明の効果】
【００２０】
以上に示した本発明により、ガラス基板に膜を形成した時に、ガラス基板に反りが発生しにくい均一な膜質の膜付きガラス基板の製造方法を提供することが可能となる。
【図面の簡単な説明】
【００２１】
【図１】第一の実施形態に係る膜付きガラス基板の製造方法に用いる製造装置の概略側面図である。
【図２】本発明の第一の実施形態及び第二の実施形態に係る膜付きガラス基板の製造方法によって製造された膜付きガラス基板及び帯状膜付きガラスの概略側面図である。
【図３】第二の実施形態に係る膜付きガラス基板の製造方法に用いる製造装置の概略側面図である。
【図４】第三の実施形態に係る膜付きガラス基板の製造方法に用いる製造装置の概略側面図である。
【図５】第五の実施形態に係る膜付きガラス基板の製造方法に用いる製造装置の概略側面図である。
【発明を実施するための形態】
【００２２】
以下、本発明を実施するための形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２３】
以下に、本実施形態の各実施形態に係る製造装置及びその製造装置を用いた膜付きガラス基板の製造方法について説明する。
【００２４】
（第一の実施形態）
図１は、第一の実施形態に係る製造装置の概略側面図である。製造装置１０は、矩形状のガラス基板Ｇ上に結晶性の膜を形成する装置である。これにより、図２に示すような、ガラス基板Ｇ及び膜Ｆを備える膜付きガラス基板Ｓを得ることができる。具体的には、製造装置１０は、ガラス基板Ｇ上に非晶質層を形成する非晶質層形成工程と、加熱することにより非晶質層に結晶を析出させる加熱工程を行うことにより、ガラス基板Ｇに結晶性の膜Ｆを形成し、膜付きガラス基板Ｓを得るための装置である。製造装置１０は、ガラス基板Ｇの片面（本実施形態では上面）に非晶質層を形成する非晶質層形成工程を行うための非晶質層形成部１と、ガラス基板Ｇを引張ることでガラス基板Ｇに張力を付与する張力付与部材２と、ガラス基板Ｇ及び張力付与部材２を搬送するコンベア３と、加熱工程を行うためのヒーター４を備える。
【００２５】
非晶質層形成部１は、ガラス基板Ｇの上面に非晶質層を形成するための成形部（装置）であり、形成する膜Ｆの種類に応じて適宜構成することができる。例えば、低温で非晶質層を形成する場合、非晶質層形成部１は、真空蒸着装置、プラズマＣＶＤ装置またはスパッタリング装置等のドライプロセス、または、スプレーコーティング、スピンコートコーティング、スクリーン印刷等のウェットプロセスにより構成することができる。また、他にも、非晶質層形成部１は、熱ＣＶＤ装置等により構成することも可能である。  
【００２６】
非晶質層形成部１内にガラス基板Ｇが供給され、上記に示した装置により、非晶質層がガラス基板Ｇの上面に形成される。
【００２７】
張力付与部材２は、ガラス基板Ｇの周縁を把持して、ガラス基板Ｇを引張ることが可能となるように構成されている。本実施形態において、張力付与部材２は、ガラス基板Ｇの搬送方向に対して前後周縁を把持する把持部材２ａを有する。そして、搬送方向に対して前方周縁を把持する把持部材２ａは、搬送方向に対して前方に、搬送方向に対して後方周縁を把持する把持部材２ａは、搬送方向に対して後方にスライド可能となるように構成されている。把持部材２ａをスライドさせることにより、ガラス基板Ｇに対して張力を付与する。なお、張力付与部材２がガラス基板Ｇに付与する張力は、ガラス基板Ｇの厚み等に応じて調整可能となるように構成されている。例えば、把持部材２ａのスライド量を調整することにより、張力付与部材２がガラス基板Ｇに付与する張力を調整できる。また、必要に応じて、張力付与部材２は、ガラス基板Ｇの搬送方向に対して左右方向を把持し、左右方向にも張力を付与する部材を含んでもよい。ガラス基板Ｇの前後方向及び左右方向に張力を付与することにより、反りの発生を確実に抑制できる。なお、張力付与部材２は、後述するヒーター４により加熱されるため、耐熱性を有する材質により構成されることが好ましい。
【００２８】
コンベア３は、ガラス基板Ｇ及び張力付与部材２を搬送する。具体的には、コンベア３は、ガラス基板Ｇ及び張力付与部材２を非晶質層形成部１内まで搬送する。そして、非晶質層がガラス基板Ｇ上に形成された後に、コンベア３は、ガラス基板Ｇ及び張力付与部材２をヒーター４まで搬送する。コンベア３としては、例えば、スプロケットと、耐熱性の無端ベルトからなるベルトコンベアが好適に使用される。そして、スプロケット等は、耐熱性を有していることが好ましい。
【００２９】
ヒーター４は、コンベア３により搬送されたガラス基板Ｇを加熱する。ヒーター４としては、例えば、ＳｉＣ発熱体やバーナー等により内部を加熱する加熱装置により構成することができる。ヒーター４は、ガラス基板Ｇを、非晶質層形成部１におけるガラス基板Ｇ上への非晶質層の形成温度よりも高い温度に加熱可能となるように構成されている。
【００３０】
第一の実施形態に係る製造装置１０を用いた膜付きガラス基板の製造方法について説明する。
【００３１】
まず、張力付与部材２によりガラス基板Ｇの搬送方向に対し前後周縁を把持し、ガラス基板Ｇを前後方向に引張ることで、ガラス基板Ｇに対して張力を付与する。
【００３２】
ガラス基板Ｇの厚みは特に限定されないが、表示デバイスや太陽電池の軽量化を図ると共に、強度を担保するため、ガラス基板Ｇの厚みは、１０〜５００μｍであることが好ましい。ガラス基板Ｇの厚みが小さすぎると、ガラス基板Ｇの強度が低く、通常使用によりガラス基板Ｇに傷や破損等が発生する可能性がある。一方、ガラス基板Ｇの厚みが大きすぎると、ガラス基板Ｇの単位面積当たりの質量が大きくなり、表示デバイスや太陽電池の軽量化が図れない場合がある。ガラス基板Ｇの厚みは、１０〜２５０μｍであることがより好ましく、１０〜１００μｍであることがさらに好ましい。
【００３３】
ガラス基板Ｇを構成するガラスの種類は特に限定されない。ガラス基板Ｇは、例えば、珪酸塩系ガラス、硼酸塩系ガラス、リン酸塩系ガラス、アルミノ硼珪酸塩ガラス、無アルカリガラスなどにより構成されていてもよい。なお、本発明において、ガラス基板Ｇには、結晶化ガラスにより構成された結晶化ガラス基板が含まれるものとする。
【００３４】
ガラス基板Ｇに張力を付与した状態で、ガラス基板Ｇ及び張力付与部材２をコンベア３の後端部に載置し、コンベア３のスプロケットを回転させることにより、ガラス基板Ｇ及び張力付与部材２を非晶質層形成部１内まで搬送する。そして、非晶質層形成部１により、ガラス基板Ｇの上面に非晶質層を形成する。
ガラス基板Ｇに張力を付与した状態でガラス基板Ｇの上面に非晶質層を形成することにより、ガラス基板Ｇ上に非晶質層を形成する際に熱が加えられたとしても、ガラス基板Ｇが反ることを抑制できる。
【００３５】
非晶質層が形成されたガラス基板Ｇは、コンベア３によりヒーター４まで搬送される。そして、ヒーター４内で、ガラス基板Ｇは、非晶質層形成部１において非晶質層が形成された際の温度よりも高い温度に加熱される。そのことにより、非晶質層の一部または全てが結晶化し、膜Ｆとなる。なお、ガラス基板Ｇには、張力付与部材２により張力が付与されているため、ガラス基板Ｇは、反りの発生が抑制される。
【００３６】
ヒーター４内の温度は、例えば、２５０℃以上であることが好ましい。これにより、非晶質層を迅速に結晶化させることができる。ヒーター４内の温度が５００℃以上であれば、非晶質層を更に迅速に結晶化させることができる。
【００３７】
製造装置１０により形成される膜Ｆの種類は、特に限定されない。膜Ｆは、酸化スズ、酸化インジウム、酸化ケイ素、酸化チタン、酸化ニオブ、酸化タンタル、酸化ランタン、スズドープ酸化インジウム、フッ素ドープ酸化スズ、アンチモンドープ酸化スズなどの酸化物、窒化ケイ素、窒化チタンなどの窒化物、または、ケイ素、銀、銅、アルミニウム等の金属などからなるものであってもよい。
例えば、ガラス基板Ｇに導電機能を付与する場合、膜Ｆとして、スズドープ酸化インジウム、フッ素ドープ酸化スズ、アンチモンドープ酸化スズなどの酸化物が挙げられる。
【００３８】
本製造方法により形成された膜Ｆがスズドープ酸化インジウムからなる膜である場合、膜Ｆの可視光（波長  ４００〜７００ｎｍ）の平均透過率は８０〜９０％、膜Ｆの比抵抗は２．０×１０-４Ω・ｃｍ以下、となる。このように、ヒーター４内の温度が２５０℃以上であることにより、２５０℃未満で加熱した場合よりも、可視光の透過率が高く、抵抗の低い。
【００３９】
（第二の実施形態）
図３は、第二の実施形態に係る製造装置の概略側面図である。なお、第一の実施形態に係る製造装置１０と共通する点については説明を省略する。
【００４０】
製造装置２０は、ガラス基板（本実施形態では帯状のガラス基板である帯状ガラスＨ）の片面（本実施形態では上面）に結晶性の膜Ｆを形成し、帯状ガラスＨ及び膜Ｆを備える帯状膜付きガラスＴを得るための装置である（図２を参照）。製造装置２０は、帯状ガラスＨが巻き取られ、帯状ガラスＨを非晶質層形成部１に供給するための帯状ガラス供給ロール１１ａと、非晶質層形成部１と、加熱体１４と、帯状膜付きガラスＴを巻き取るための巻き取りロール１１ｂとを備えている。
【００４１】
帯状ガラス供給ロール１１ａには、帯状の帯状ガラスＨが巻き取られる。帯状ガラス供給ロール１１ａは、中心軸Ｃａを有し、中心軸Ｃａを中心として紙面反時計回りに回転可能な円柱状に構成されている。  
【００４２】
加熱体１４は、帯状ガラスＨとの接触により、接触した部分及びその周辺を加熱する構成となっている。加熱体１４は、中心軸Ｃｈを有し、中心軸Ｃｈを中心として紙面反時計回りに回転可能な円柱状に構成されている。また、加熱体１４は、内部に、図示しない加熱部を有している。加熱部は、加熱体１４の表面を、非晶質層形成部１における帯状ガラスＨ上への非晶質層の形成温度よりも高い温度に加熱する。加熱体１４は、中心軸Ｃｈを中心に、紙面反時計回りに回転させた状態で、帯状ガラス供給ロール１１ａから供給された帯状ガラスＨを接触させることにより帯状ガラスＨを加熱する。
なお、接触時に帯状ガラスＨが損傷することを抑制するため、加熱体１４の表面は、突起部を有さないことが好ましい。
【００４３】
巻き取りロール１１ｂは、加熱体１４により加熱され、膜Ｆが帯状ガラスＨの上面に形成された帯状膜付きガラスＴを巻き取る。
【００４４】
巻き取りロール１１ｂは、中心軸Ｃｂを有し、中心軸Ｃｂを中心として紙面反時計回りに回転可能な円柱状に構成されている。中心軸Ｃｂは、図示しないモーターにより回転する。巻き取りロール１１ｂは、中心軸Ｃｂを回転させることにより、帯状膜付きガラスＴを巻き取る。
【００４５】
第二の実施形態に係る製造装置２０を用いた膜付きガラス基板の製造方法について説明する。
まず、帯状ガラスＨを、帯状ガラス供給ロール１１ａに巻き付けるとともに、その一端を巻き取りロール１１ｂに２〜３回転ほど巻き付ける。その際、図３に示すように、帯状ガラスＨは、非晶質層形成部１の内部を経由し、かつ、加熱体１４の上部に接触するように配置される。  
例えば、帯状ガラスＨとしては、長さ０．５〜１００００ｍ、幅５〜２００ｃｍの帯状の形状のガラスが挙げられる。帯状ガラスＨは、帯状ガラス供給ロール１１ａに巻き取り可能な程度の可撓性を有する必要がある。可撓性を有する帯状ガラスＨとしては、厚みが１０〜５００μｍのガラスが挙げられる。帯状ガラスＨは、巻き取り性を考慮に入れると、厚みが１０〜２５０μｍであることが好ましく、１０〜１００μｍであることがより好ましい。
【００４６】
帯状ガラスＨを構成するガラスの種類は特に限定されない。帯状ガラスＨは、例えば、珪酸塩系ガラス、硼酸塩系ガラス、リン酸塩系ガラス、アルミノ硼珪酸塩ガラス、無アルカリガラスなどにより構成されていてもよい。なお、本発明において、帯状ガラスＨには、結晶化ガラスにより構成された帯状結晶化ガラスが含まれるものとする。
【００４７】
次に、巻き取りロール１１ｂの中心軸Ｃｂを回転させる。これにより、帯状ガラスＨが帯状ガラス供給ロール１１ａから引き出されるとともに、巻き取りロール１１ｂに巻き取られる。帯状ガラスＨが巻き取りロール１１ｂに巻き取られる際に、非晶質層形成部１内部を通過する帯状ガラスＨの上面には、非晶質層が形成される。その後、帯状ガラスＨは、加熱体１４と接触する。それに伴い非晶質層が加熱され、非晶質層が結晶化する（膜Ｆが形成される）。上記の工程において、帯状ガラスＨは、巻き取りロール１１ｂにより引張られるため、帯状ガラスＨには、張力が付与されている。そのため、反りの発生が抑制される。
【００４８】
（第三の実施形態）
図４は、第三の実施形態に係る製造装置の概略側面図である。なお、第二の実施形態に係る製造装置２０と共通する点については説明を省略する。
【００４９】
製造装置３０は、第一ローラーと、第一ローラーに対向して設けられた第二ローラーとを備え、第一ローラーは加熱体２４（加熱ローラー２４ａ）として、第二ローラーは接圧ローラー２４ｂとして作用する。
【００５０】
加熱ローラー２４ａ及び接圧ローラー２４ｂは、それぞれ同一の径であり、ともに中心軸Ｃｈ１、Ｃｈ２を有している。加熱ローラー２４ａ及び接圧ローラー２４ｂは、上下方向に整列して配置され、それぞれの中心軸Ｃｈ１、Ｃｈ２は平行となるように配置されている。加熱ローラー２４ａと接圧ローラー２４ｂとの離間距離は、帯状ガラスＨの厚みに対して若干小さい。そして、下側に配置された加熱ローラー２４ａは、中心軸Ｃｈ１を中心として反時計回りに回転し、上側に配置された接圧ローラー２４ｂは、中心軸Ｃｈ２を中心として時計回りに回転する。なお、加熱ローラー２４ａは、内部に、図示しない加熱部を有している。加熱部は、加熱ローラー２４ａを、非晶質層形成部１における帯状ガラスＨ上への非晶質層の形成温度よりも高い温度に加熱する。
【００５１】
第三の実施形態に係る製造装置３０を用いた膜付きガラス基板の製造方法について説明する。
まず、帯状ガラスＨを、帯状ガラス供給ロール１１ａに巻き付けるとともに、その一端を巻き取りロール１１ｂに２〜３回転ほど巻き付ける。その際、図４に示すように、帯状ガラスＨは、非晶質層形成部１の内部を経由し、かつ、加熱ローラー２４ａ及び接圧ローラー２４ｂの間を通過するように配置される。
【００５２】
次に、巻き取りロール１１ｂの中心軸Ｃｂを回転させる。これにより、帯状ガラスＨが帯状ガラス供給ロール１１ａから引き出されるとともに、巻き取りロール１１ｂに巻き取られる。帯状ガラスＨが巻き取りロール１１ｂに巻き取られる際に、非晶質層形成部１内部を通過する帯状ガラスＨの上面には、非晶質層が形成される。その後、帯状ガラスＨは、加熱体２４の加熱ローラー２４ａ及び接圧ローラー２４ｂと接触する。それに伴い非晶質層が加熱され、非晶質層が結晶化する（膜Ｆが形成される）。上記の工程において、帯状ガラスＨは、巻き取りロール１１ｂにより引張られるため、帯状ガラスＨには、張力が付与されている。そのため、反りの発生が抑制される。また、帯状ガラスＨは、加熱ローラー２４ａ及び接圧ローラー２４ｂにより、両面から押圧される。そのため、反りの発生が確実に抑制される。
【００５３】
（第四の実施形態）
第四の実施形態に係る製造装置は、第三の実施形態に係る製造装置３０の第一ローラー及び第二ローラーを加熱体（加熱ローラー）とした構成を有する。すなわち、２つの加熱ローラーを具備する。そのため、帯状ガラスＨの表裏両面を同時に加熱することができる。帯状ガラスＨの両面から加熱されるため、帯状ガラスＨの温度差による反りの発生が抑制される。また、２つの加熱ローラーは、帯状ガラスＨの両面を押圧するため、反りの発生が確実に抑制される。
【００５４】
（第五の実施形態）
図５は、第五の実施形態に係る製造装置の概略側面図である。なお、第二の実施形態に係る製造装置２０と共通する点については説明を省略する。
【００５５】
製造装置４０は、第二の実施形態に係る製造装置２０の加熱体１４の代わりに、直方体形状の加熱体３４を備える。加熱体３４の上面は、図示しない加熱部により加熱される。加熱部は、加熱体３４を、非晶質層形成部１における帯状ガラスＨの上面への非晶質の形成温度よりも高い温度に加熱する。
【００５６】
第五の実施形態に係る製造装置４０を用いた膜付きガラス基板の製造方法について説明する。
まず、帯状ガラスＨを、帯状ガラス供給ロール１１ａに巻き付けるとともに、その一端を巻き取りロール１１ｂに２〜３回転ほど巻き付ける。その際、図５に示すように、帯状ガラスＨは、非晶質層形成部１の内部を経由し、かつ、加熱体３４の上面に接するように配置される。
【００５７】
次に、巻き取りロール１１ｂの中心軸Ｃａを回転させる。これにより、帯状ガラスＨが帯状ガラス供給ロール１１ａから引き出されるとともに、巻き取りロール１１ｂに巻き取られる。帯状ガラスＨが巻き取りロール１１ｂに巻き取られる際に、非晶質層形成部１内部を通過する帯状ガラスＨの上面には、非晶質層が形成される。その後、帯状ガラスＨは、加熱体３４の上面と接触しながら走行する。それに伴い非晶質層が加熱され、非晶質層が結晶化する（膜Ｆが形成される）。上記の工程において、帯状ガラスＨは、巻き取りロール１１ｂにより引張られるため、帯状ガラスＨには、張力が付与されている。そのため、反りの発生が抑制される。
【符号の説明】
【００５８】
１    非晶質層成形部
２    張力付与部材
４    ヒーター
１４、２４、３４    加熱体
Ｇ    ガラス基板
Ｈ    帯状ガラス
Ｆ    膜
Ｓ    膜付きガラス基板
Ｔ    帯状膜付きガラス
【図１】
0006278241.tif 000002
【図２】
0006278241.tif 000003
【図３】
0006278241.tif 000004
【図４】
0006278241.tif 000005
【図５】
0006278241.tif 000006